(57)【特許請求の範囲】
【請求項１】
シリコン細線とポリシランとを含む混合液に光照射し、前記シリコン細線の表面に前記ポリシランを結合させる
ポリシラン修飾シリコン細線の製造方法。
【請求項２】
前記ポリシランとして、光反応性を有するものを用いる
請求項１記載のポリシラン修飾シリコン細線の製造方法。
【請求項３】
前記ポリシランとして、水素化ケイ素を用いる
請求項１記載のポリシラン修飾シリコン細線の製造方法。
【請求項４】
前記シリコン細線として、合成法により製造され、ひも状、ロッド状あるいはコイル状、またはロッド状とコイル状とを組み合わせた形状のものを用いる
請求項１記載のポリシラン修飾シリコン細線の製造方法。
【請求項５】
シリコン細線の表面にポリシランが結合したポリシラン修飾シリコン細線を含む液体を基体に接触させる工程と、
前記液体と前記基体との接触面に、光照射および熱処理のうちの少なくとも一方の処理を施す工程と
を含むシリコン膜の形成方法。
【請求項６】
前記基体の上に前記ポリシラン修飾シリコン細線を含む塗布膜を形成することにより前記液体を前記基体に接触させる請求項５記載のシリコン膜の形成方法。
【請求項７】
前記シリコン細線は、合成法により製造され、ひも状、ロッド状あるいはコイル状、またはロッド状とコイル状とを組み合わせた形状を有する請求項５記載のシリコン膜の形成方法。
【請求項８】
前記ポリシランは、水素化ケイ素である請求項５記載のシリコン膜の形成方法。
【請求項９】
前記塗布膜を形成しながら前記光照射したのち、前記熱処理を施す請求項６記載のシリコン膜の形成方法。
【請求項１０】
前記塗布膜に前記光照射したのち、前記熱処理を施す請求項６記載のシリコン膜の形成方法。
【請求項１１】
多結晶シリコンおよび非晶質シリコンを含む膜、または多結晶シリコン膜を形成する請求項５記載のシリコン膜の形成方法。
【発明の詳細な説明】
【技術分野】
【０００１】
本発明は、塗布法によりシリコン膜を形成する際に好適なポリシラン修飾シリコン細線の製造方法およびそれを用いたシリコン膜の形成方法に関する。
【背景技術】
【０００２】
近年、液晶ディスプレイなどの普及に伴い、それに搭載される薄膜トランジスタや受光素子などの開発が進められている。これらの薄膜トランジスタや受光素子などのデバイスでは、半導体膜として、非晶質シリコン膜や多結晶シリコン膜が用いられている。
【０００３】
従来の非晶質シリコン膜や多結晶シリコン膜の形成方法としては、水素化シランガスを用いた熱ＣＶＤ（Chemical Vapor Deposition ）法、プラズマＣＶＤ法、光ＣＶＤ法、蒸着法あるいはスパッタ法などが利用されている。一般的に、非晶質シリコン膜の形成にはプラズマＣＶＤ法（例えば、非特許文献１参照。）、多結晶シリコン膜の形成には熱ＣＶＤ法（例えば、非特許文献２参照。）がそれぞれ広く用いられている。
【０００４】
プラズマＣＶＤ法により非晶質シリコン膜を形成する場合には、原料ガスとしてシラン（ＳｉＨ4 ）や、ジシラン（Ｓｉ2 Ｈ6 ）などの水素化シランガスをグロー放電により分解し、基板上に成長させる。基板としては、結晶シリコン、ガラスあるいは耐熱プラスチックなどが用いられ、約４００℃以下の温度で加熱する。このプラズマＣＶＤ法では、大面積のものを比較的低コストで作製できる。なお、多結晶シリコン膜は、このようにして形成された非晶質シリコン膜に対し、パルス発振のエキシマレーザを約２５ｎｓの間隔で照射する。これにより非晶質シリコン膜が加熱・溶解され、再結晶化して多結晶シリコン膜となる。
【０００５】
その他にも、高次水素化シランを用いたＣＶＤ法により、非晶質シリコン膜を形成する方法が提案されている。具体的には、高次水素化シランガスを大気圧以上の圧力下で熱分解する方法（例えば、特許文献１参照。）、環状水素化シランガスを熱分解する方法（例えば、特許文献２参照。）、分岐状水素化シランを用いる方法（例えば、特許文献３参照。）、トリシラン以上の高次水素化シランガスを４８０℃以下で熱ＣＶＤする方法（例えば、特許文献４参照。）などである。
【０００６】
ところが、これらのＣＶＤ法には、原料として水素化シランをガス状で用いるため、表面に凹凸のある基体上には良好なステップカバレージを有する膜が得られにくいという問題がある。また、膜形成速度が遅いため、スループットが低いことによるデバイスの歩留まり低下といった問題もある。その他に、気相中で粒子が発生することによる装置の汚染や、プラズマＣＶＤ法においては高周波発生装置や高真空装置などの複雑で高価な装置が必要であることなどの問題もある。しかも、これらＣＶＤ法により形成された非晶質シリコン膜を多結晶シリコン膜に変換するには、上記したようなエキシマレーザなどによるレーザ結晶化プロセスや、より高温での加熱処理が不可欠である。
【０００７】
その一方で、液体状の水素化シランを用いてシリコン膜を形成する方法が提案されている。具体的には、膜の原料としてガス状の水素化シランを冷却した基体上で液状化することにより吸着させ、その水素化シランを化学的に活性な原子状の水素と反応させてシリコン系の薄膜を堆積させる方法が知られている（例えば、特許文献５参照。）。ところが、この方法では、原料の気化と冷却とを続けて行うため、複雑で高価な装置が必要であり、また膜厚の制御も困難であった。さらに、塗布膜への成膜エネルギーが原子状の水素からのみ与えられるため、膜形成速度が遅く、加えて電子材料としての特性を有するシリコン膜を得るためには加熱処理が必要となる。このことから、スループットが低いという問題もある。なお、この方法は、ＬＳＩ（Large Scale Integration ：大規模集積回路）での層間絶縁膜や平坦化膜等の酸化シリコン膜の形成には適用されているが、非晶質あるいは多結晶などのシリコン膜用には適用されていない。
【０００８】
また他に、液体状の水素化シランを用いてシリコン膜を形成する方法としては、液体状の水素化シランを基体上に塗布したのちに、加熱処理を施す方法、いわゆる塗布法が知られている（例えば、特許文献６参照。）。さらに、液体状の水素化シランに単結晶シリコンの微粒子を混合させて用いる方法（例えば、特許文献７参照。）や、合成された粒子状の結晶シリコンの表面をポリシランで修飾したものを用いる方法（例えば、特許文献８参照。）なども知られている。
【０００９】
また、周辺技術として、結晶シリコンにアルキル鎖を介してポリシランを結合させる技術も知られている（例えば、特許文献９参照。）。
【非特許文献１】Ｓｐｅａｒ  Ｗ．Ｅ．，Ｓｏｌｉｄ  Ｓｔａｔｅ  Ｃｏｍ．,１９７５年，第１７巻，ｐ．１１９３
【非特許文献２】Ｋｅｒｎ  Ｗ．，Ｊ．Ｖａｃ．Ｓｃｉ．Ｔｅｃｈｎｏｌ．,１９７７年，第１４（５）巻，ｐ．１０８２
【特許文献１】特公平０４−０６２０７３公報
【特許文献２】特公平０５−０００４６９公報
【特許文献３】特開昭６０−０２６６６５号公報
【特許文献４】特公平０５−０５６８５２号公報
【特許文献５】特開平０１−２９６６１１号公報
【特許文献６】特開平０７−２６７６２１号公報
【特許文献７】特開２００５−３３２９１３号公報
【特許文献８】特開２００７−２７７０３８号公報
【特許文献９】特開２００１−０４００９５号公報
【発明の開示】
【発明が解決しようとする課題】
【００１０】
しかしながら、上記した特許文献６〜８の技術では、以下のような問題があった。すなわち、特許文献６の技術では、４００℃程度で加熱処理することにより非晶質シリコン膜が形成されるが、この非晶質シリコン膜を多結晶シリコン膜に変換するには、非晶質シリコン膜を１０００℃程度の高温で加熱処理するプロセス、あるいはエキシマレーザなどによるレーザ結晶化プロセスが不可欠である。また、特許文献７の技術では、多結晶シリコンを含む膜が形成されるが、結晶シリコンと水素化シランとの界面に欠陥が生じやすい傾向にある。しかも、特許文献７の技術では、欠陥の少ない連続膜の形成には、単結晶シリコン微粒子の表面酸化膜を除去するための煩雑な工程が必要であった。また、特許文献８の技術では、多結晶シリコンを含む膜が形成されるが、その膜の結晶性は十分ではなかった。
【００１１】
本発明はかかる問題点に鑑みてなされたもので、その目的は、例えば、低温で加熱処理をしても結晶性が高いシリコン膜を形成することが可能なポリシラン修飾シリコン細線の製造方法およびそれを用いたシリコン膜の形成方法を提供することにある。
【課題を解決するための手段】
【００１２】
本発明のポリシラン修飾シリコン細線の製造方法は、シリコン細線とポリシランとを含む混合液に光照射し、シリコン細線の表面にポリシランを結合させるものである。
【００１３】
本発明のシリコン膜の形成方法は、シリコン細線の表面にポリシランが結合したポリシラン修飾シリコン細線を含む液体を基体に接触させる工程と、その液体と基体との接触面に光照射および熱処理のうちの少なくとも一方の処理をする工程とを含むものである。
【００１４】
本発明のポリシラン修飾シリコン細線の製造方法では、シリコン細線とポリシランとを含む混合液に光照射することにより、シリコン細線の表面に共有結合を介してポリシランが結合する。また、本発明のシリコン膜の形成方法では、ポリシラン修飾シリコン細線を含む液体を用いることにより、その液体と基体との接触面を高温で加熱せずに、その接触面上においてシリコンの結晶化が促進される。
【発明の効果】
【００１５】
本発明のポリシラン修飾シリコン細線の製造方法によれば、シリコン細線とポリシランとを含む混合液に光照射し、シリコン細線の表面に共有結合を介してポリシランを結合させるようにしたので、高温で加熱せずに結晶性の高いシリコン膜を形成する場合に好適な材料を容易に製造することができる。また、本発明のシリコン膜の形成方法によれば、ポリシラン修飾シリコン細線を含む液体を用いたので、高温での熱処理を施すことなく、結晶性の高い良好なシリコン膜を形成することができる。また、例えば、ＣＶＤ法などの真空プロセスを必要とする方法よりも、高価で複雑な装置を必要としないので、簡便かつ低コストでシリコン膜を形成することができ、さらに、煩雑な工程も低減させることができる。
【発明を実施するための最良の形態】
【００１６】
以下、本発明の実施の形態について、詳細に説明する。
【００１７】
本発明の一実施の形態に係るポリシラン修飾シリコン細線は、例えば、薄膜トランジスタ、受光素子、ＬＳＩあるいは光電変換素子などのデバイスが備えるシリコン膜の材料として用いられるものであり、シリコン細線の表面にポリシランが結合したものである。
【００１８】
シリコン細線は、結晶質シリコンにより構成されていてもよいし、結晶質シリコンと非晶質シリコンとが混在して構成されていてもよい。中でも、非晶質シリコンを含んで構成されているものが好ましい。シリコン膜の形成に用いる場合に、溶媒との相溶性あるいは分散媒に対する分散性が向上し、塗布性が向上するからである。このシリコン細線は、構成元素としてケイ素を含んでいるが、ケイ素の他に、他の元素、例えば、水素、ハロゲン、炭素、窒素あるいは酸素を含んでいてもよい。他の元素としては、水素を含んでいることが好ましい。シリコン膜の形成に用いる場合に、不純物の少ない良好な膜が得られるからである。
【００１９】
また、シリコン細線の形状は、細長い形状であれば任意であるが、ひも状、ロッド状あるいはコイル状、またはロッド状とコイル状とを組み合わせた形状となっているものが好ましい。上記した形状のシリコン細線としては、例えば、シリコンワイヤーやシリコンロッドなどが挙げられる。
【００２０】
シリコン細線の直径および長さは、任意である。ここで言う「直径」とは、シリコン細線の断面が円となることを限定するものではなく、長さに対しての平均の幅（径）という意味である。ポリシラン修飾シリコン細線をシリコン膜の形成に用いた場合には、このシリコン細線の直径および長さによって、形成されるシリコン膜の膜厚がある程度規定されることとなる。すなわち、デバイスの製造に用いる場合には、要求されるシリコン膜の膜厚によって、シリコン細線の直径および長さを設定することとなる。よって、この場合には、シリコン細線は、直径が１ｎｍ以上１０μｍ以下であると共に長さが１ｎｍ以上１０μｍ以下のものとなる。シリコン膜の形成に用いる場合には、シリコン細線の直径および長さは、いずれも要求されるシリコン膜の膜厚よりも小さいほうが好ましい。より良好なシリコン膜が形成されるからである。
【００２１】
シリコン細線の表面に結合したポリシランは、シリコン細線の表面にあるケイ素原子とポリシランが有するケイ素原子とが共有結合を介して結合したものである。この結合したポリシランは、例えば、複数のケイ素原子が共有結合により連結して構成された主鎖に、ケイ素あるいはケイ素以外の原子が結合して構成されたものである。このポリシランがシリコン細線の表面に共有結合を介して結合していることにより、シリコン膜の形成に用いる場合に、溶媒との相溶性あるいは分散媒に対する分散性が向上し、塗布性が向上する。結合したポリシランは、化１で表される鎖状構造および化２で表される環状構造のうちの少なくとも１種を有することが好ましい。シリコン膜の形成に用いる場合の塗布性がより向上するからである。なお、化１中のＲ１は互いに同一でもよいし、異なってもよく、化２中のＲ２についても同様である。
【００２２】
（化１）
−Ｓｉn Ｒ１2n+1
（Ｒ１は式中のケイ素原子に共有結合を介して結合する原子または原子団である。ｎは２以上の整数である。）
【００２３】
（化２）
−Ｓｉm Ｒ２2m-1
（Ｒ２は式中のケイ素原子に共有結合を介して結合する原子または原子団である。ｍは３以上の整数である。）
【００２４】
化１中のｎが２以上である、および化２中のｍが３以上であるのは、この範囲であると、溶媒との相溶性あるいは分散媒に対する分散性が向上するからである。
【００２５】
Ｒ１は、例えば、水素、炭素、酸素、窒素、硫黄、リン、ホウ素およびハロゲンからなる群より選択される１種あるいは２種以上の原子を含んで構成されている。これらの原子あるいは原子団（−Ｒ１）としては、例えば、水素、ハロゲン、ヒドロキシル基、アルキル基、アルケニル基、アルコキシル基、アリール基、複素環基、シアノ基、ニトロ基、アミノ基あるいはチオール基や、カルボニル基を有する基、エステル基を有する基あるいはアミド基を有する基や、それらの誘導体が挙げられる。これらのことは、Ｒ２についても同様である。
【００２６】
化１に示した鎖状構造としては、Ｒ１が水素あるいはハロゲンである構造が好ましく、中でもＲ１が水素原子である構造（鎖状水素化シリル基；−Ｓｉn Ｈ2n+1）が好ましい。この鎖状水素化シリル基としては、例えば、ジシリル基（−Ｓｉ2 Ｈ5 ）、トリシリル基（−Ｓｉ3 Ｈ7 ）、ノーマルテトラシリル基（−Ｓｉ4 Ｈ9 ）、イソテトラシリル基（−Ｓｉ4 Ｈ9 ）、ノーマルペンタシリル基（−Ｓｉ5 Ｈ11）、イソペンタシリル基（−Ｓｉ5 Ｈ11）、ネオペンタシリル基（−Ｓｉ5 Ｈ11）、ノーマルヘキサシリル基（−Ｓｉ6 Ｈ13）、ノーマルへプタシリル基（−Ｓｉ7 Ｈ15）、ノーマルオクタシリル基（−Ｓｉ8 Ｈ17）あるいはノーマルノナシリル基（−Ｓｉ9 Ｈ19）またはこれらの異性体が挙げられる。
【００２７】
化２に示した環状構造としては、Ｒ２が水素あるいはハロゲンである構造が好ましく、中でもＲ２が水素である構造（環状水素化シリル基；−Ｓｉm Ｈ2m-1）が好ましい。環状水素化シリル基としては、例えば、シクロトリシリル基（−Ｓｉ3 Ｈ5 ）、シクロテトラシリル基（−Ｓｉ4 Ｈ7 ）、シクロペンタシリル基（−Ｓｉ5 Ｈ9 ）、シクロヘキサシリル基（−Ｓｉ6 Ｈ11）あるいはシクロヘプタシリル基（−Ｓｉ7 Ｈ13）などが挙げられる。
【００２８】
このポリシラン修飾シリコン細線は、例えば、以下のように製造される。
【００２９】
まず、例えば、シリコン細線を用意する。シリコン細線としては、既成品を用いてもよく、合成法により製造したものを用いてもよい。中でも、合成法により製造されたシリコン細線は、既成品のシリコン細線を用いた場合と比較して、溶媒または分散媒に相溶あるいは分散させた状態のままで、ポリシランと結合させることができるため、シリコン細線の表面に形成された酸化膜などを除去する必要がなく、煩雑な工程を低減できるため好ましい。
【００３０】
合成法によりシリコン細線を製造する場合には、まず、アルゴンなどの不活性ガスを充填したグローブボックス内で、フェニルシランなどのシラン化合物と、トルエンなどの有機溶媒と、ニッケル微粒子などの触媒とを含む混合分散溶液を調整する。この混合分散溶液を調整する際には、不活性ガスによりバブリングし脱水された有機溶媒にシラン化合物および触媒としてニッケルなどの微粒子を添加し、それらを溶解させると共に、分散させる。続いて、このように調整した混合分散溶液をインジェクタを介して、加圧および加熱された耐圧容器内に注入し、そののち、さらに耐圧容器内を加圧する。これにより、シリコン細線が合成される。
【００３１】
次に、シリコン細線をポリシランに分散させた混合液を調整する。このポリシランは、光反応性を有するものであることが好ましく、水素化ケイ素（水素化シラン）であることが好ましい。ポリシランとしては、例えば、直鎖状あるいは分岐状の鎖状シラン化合物や、単環シラン化合物や、単環シラン化合物が２つ以上のケイ素原子を共有する状態で連結されたはしご状の環状化合物あるいは単環シラン化合物が３次元的に連結されたかご状の環状化合物などの環状シラン化合物が挙げられる。具体的には、鎖状シラン化合物としては、化３で表されるシラン化合物が挙げられ、環状シラン化合物としては、化４で表されるシラン化合物が挙げられる。なお、化３中のＲ３は互いに同一でもよいし、異なってもよく、化４中のＲ４についても同様である。
【００３２】
（化３）
Ｓｉp Ｒ３2p+2
（Ｒ３は式中のケイ素原子に共有結合を介して結合する原子または原子団である。ｐは３以上の整数である。）
【００３３】
（化４）
Ｓｉq Ｒ４2q
（Ｒ４は式中のケイ素原子に共有結合を介して結合する原子または原子団である。ｑは４以上の整数である。）
【００３４】
化３中のｐおよび化４中のｑが上記した範囲であるのは、それ以外の範囲であると気体になるからである。
【００３５】
Ｒ３は、例えば、水素、炭素、酸素、窒素、硫黄、リン、ホウ素およびハロゲンからなる群より選択される１種または２種以上の原子を含んで構成されている。これらの原子あるいは原子団（−Ｒ３）としては、例えば、水素、ハロゲン、ヒドロキシル基、アルキル基、アルケニル基、アルコキシル基、アリール基、複素環基、シアノ基、ニトロ基、アミノ基あるいはチオール基や、カルボニル基を有する基、エステル基を有する基あるいはアミド基を有する基や、それらの誘導体などが挙げられる。これらのことは、Ｒ４についても同様である。
【００３６】
化３に示したシラン化合物としては、Ｒ３が水素である化合物（鎖状水素化シラン；Ｓｉp Ｈ2p+2）が挙げられ、具体的には、トリシラン（Ｓｉ3 Ｈ8 ）、ノーマルテトラシラン（Ｓｉ4 Ｈ10）、イソテトラシラン（Ｓｉ4 Ｈ10）、ノーマルペンタシラン（Ｓｉ5 Ｈ12）、イソペンタシラン（Ｓｉ5 Ｈ12）、ネオペンタシラン（Ｓｉ5 Ｈ12）、ノーマルヘキサシラン（Ｓｉ6 Ｈ14）、ノーマルへプタシラン（Ｓｉ7 Ｈ16）、ノーマルオクタシラン（Ｓｉ8 Ｈ18）あるいはノーマルノナシラン（Ｓｉ9 Ｈ20）またはこれらの異性体が挙げられる。
【００３７】
化４に示したシラン化合物としては、Ｒ４が水素である化合物（環状水素化シラン；Ｓｉq Ｈ2q）が挙げられ、具体的には、化５で表されるシクロペンタシラン（Ｓｉ5 Ｈ10）あるいはシクロテトラシラン（Ｓｉ4 Ｈ8 ）、シクロヘキサシラン（Ｓｉ6 Ｈ12）またはシクロヘプタシラン（Ｓｉ7 Ｈ14）などが挙げられる。
【００３８】
【化５】
0004518284.tif 000002
【００３９】
このようなポリシランとしては、上記したシラン化合物のうちのいずれか１種を単独で用いてもよく、複数種を混合して用いてもよい。中でも、化５に示したシクロペンタシランが好ましい。容易に入手可能であると共に、光反応性が高いからである。また、ポリシランは、合成したものをそのまま用いてもよいし、単離されたものを用いてもよい。ここで、ポリシランの合成方法の一例として、化５に示したシクロペンタシランの合成方法について説明する。シクロペンタシランを合成する場合には、まず、例えば、テトラヒドロフラン（ＴＨＦ）に溶解させたフェニルジクロロシランを金属リチウムで環化させてデカフェニルシクロペンタシランを合成する。次にデカフェニルシクロペンタシランを塩化アルミニウム存在下で塩化水素により処理したのち、リチウム水素化アルミニウムで処理し、続いて減圧蒸留により精製する。これによりシクロペンタシランが合成される。
【００４０】
最後に、上記したシリコン細線およびポリシランを含む混合液に光照射する。この光照射により、シリコン細線表面のケイ素原子とケイ素原子以外の原子（例えば、水素原子）との結合（Ｓｉ−Ｈ結合）が開裂すると共に、ポリシランのケイ素原子とケイ素原子との結合およびケイ素原子とケイ素原子以外の原子との結合が開裂し、シリコン細線の表面に共有結合を介してポリシランが結合することとなる。これにより、ポリシラン修飾シリコン細線が製造される。この光照射を施す際の光の波長領域としては、紫外線領域であれば、任意に設定可能であるが、中でも、２００ｎｍ以上４５０ｎｍ以下が好ましい。特に、２００ｎｍ以上３２０ｎｍ未満の光と３２０ｎｍ以上４５０ｎｍ以下の光とを照射することが好ましい。２００ｎｍ以上３２０ｎｍ未満の光で、ポリシランのＳｉ−Ｓｉ結合およびＳｉ−Ｈ結合が開裂し、３２０ｎｍ以上４５０ｎｍ以下の光でＳｉ−Ｓｉ結合およびＳｉ−Ｈ結合が再結合するからである。また、光照射する際の光源としては、例えば、低圧あるいは高圧の水銀ランプや、重水素ランプや、アルゴン、クリプトンあるいはキセノンなどの希ガスの放電光が挙げられ、その他に、ＹＡＧ（イットリウム・アルミニウム・ガリウム）レーザや、アルゴンレーザや、炭酸ガスレーザや、ＸｅＦ、ＸｅＣｌ、ＸｅＢｒ、ＫｒＦ、ＫｒＣｌ、ＡｒＦあるいはＡｒＣｌなどのエキシマレーザが挙げられる。
【００４１】
本実施の形態におけるポリシラン修飾シリコン細線の製造方法では、シリコン細線とポリシランとを含む混合液に光照射し、シリコン細線の表面に共有結合を介してポリシランを結合させるようにしたので、高温で加熱せずに結晶性の高いシリコン膜を形成する場合に好適な材料を製造することができる。よって、このポリシラン修飾シリコン細線を用いてシリコン膜を形成すれば、高温での熱処理を施すことなく、結晶性の高い良好なシリコン膜を形成することができる。また、ポリシランとして、光反応性を有するものや、水素化ケイ素を用いることにより、容易にポリシランをシリコン細線の表面に結合させることができる。
【００４２】
また、シリコン細線として、合成法により製造されたものを用いることにより、シリコン細線の表面が酸素と反応することなく、シリコン細線の表面にポリシランを結合させられるため、煩雑な工程を低減させることができる。
【００４３】
次に、上記したポリシラン修飾シリコン細線の使用例の一例として、シリコン膜の形成方法について説明する。
【００４４】
図１は、シリコン膜の形成方法の流れを表している。
【００４５】
最初に、例えば、ポリシラン修飾シリコン細線を含む液体を調製する（ステップＳ１０１）。このポリシラン修飾シリコン細線を含む液体は、上記したポリシラン修飾シリコン細線のいずれか１種あるいは２種以上と、溶媒（分散媒）とを混合して調製される。ポリシラン修飾シリコン細線を用いることにより、後述する塗布膜を加熱する工程において、加熱温度が低くても結晶性の高い良好なシリコン膜が形成される。
【００４６】
溶媒は、ポリシラン修飾シリコン細線が相溶あるいは分散するものであれば、任意に設定可能である。この溶媒としては、例えば、ｎ−ヘプタン、ｎ−オクタン、デカン、トルエン、キシレン、シメン、デュレン、インデン、ジペンテン、テトラヒドロナフタレン、デカヒドロナフタレンあるいはシクロヘキシルベンゼンなどの炭化水素系溶媒や、エチレングリコールジメチルエーテル、エチレングリコールジエチルエーテル、エチレングリコールメチルエチルエーテル、ジエチレングリコールジメチルエーテル、ジエチレングリコールメチルエチルエーテル、１，２−ジメトキシエタン、ビス（２−メトキシエチル）エーテルあるいはｐ−ジオキサンなどのエーテル系溶媒や、プロピレンカーボネート、γ−ブチルラクトン、ｎ−メチル−２−ピロリドン、ジメチルホルムアルデヒド、ジメチルスルホキシドあるいはシクロヘキサノンなどの非プロトン性極性溶媒が挙げられる。これらを単独で用いてもよいし、複数種を混合して用いてもよい。また、溶媒としては、ポリシラン修飾シリコン細線を含む液体は、ポリシラン修飾シリコン細線を製造する際に用いた上記のポリシランを用いてもよい。
【００４７】
また、ポリシラン修飾シリコン細線を含む液体は、上記のポリシランに光照射することにより合成される光重合体を含んでいてもよい。これにより、シリコン膜の形成速度が向上すると共に良好なシリコン膜が形成される。この光重合体は、例えば、不活性ガス雰囲気下で上記のポリシランに光照射することにより重合される。この際、照射する光の波長は、任意に設定可能であり、例えば、ポリシラン修飾シリコン細線を製造する際の光照射と同様の条件である。
【００４８】
また、ポリシラン修飾シリコン細線を含む液体は、必要に応じて添加剤を含んでいてもよい。添加剤としては、ラジカル発生剤、ｐ型半導体を形成する際に用いるｐ型不純物またはｎ型半導体を形成する際に用いるｎ型不純物などが挙げられる。ラジカル発生剤としては、例えば、ビイミダゾール系化合物、ベンゾイン系化合物、トリアジン系化合物、アセトフェノン系化合物、ベンゾフェノン系化合物、α−ジケトン系化合物、多核キノン系化合物、キサントン系化合物あるいはアゾ系化合物が挙げられる。
【００４９】
次に、基体の上に、ステップＳ１０１において調製したポリシラン修飾シリコン細線を含む液体を塗布することにより、基体とポリシラン修飾シリコン細線を含む液体とを接触させ、ポリシラン修飾シリコン細線を含む塗布膜を形成する（ステップＳ１０２）。ここで用いる基体は、任意であり、例えば、ガラス、石英あるいはプラスチックなどの基板や、窒化シリコン膜、酸化シリコン膜、非晶質シリコン膜あるいは多結晶シリコン膜などのシリコン膜が挙げられる。塗布膜を形成する方法としては、例えば、スピンコート法、ディップコート法、スプレー法あるいは浸漬法が挙げられる。
【００５０】
また、この場合、塗布膜を形成しながら光照射してもよいし、塗布膜を形成したのちに、塗布膜に光照射してもよい。これにより、ポリシラン修飾シリコン細線が有するポリシラン同士が結合し、Ｓｉ−Ｓｉ結合のネットワークが３次元的に構築され、より良好なシリコン膜が形成される。また、後述する塗布膜を加熱する工程において、加熱時間が短縮される。光照射する際の好ましい条件は、ポリシラン修飾シリコン細線を製造する際の光照射の条件と同様である。なお、この光照射する際の出力によっては、光照射により塗布膜が加熱されるため、後述の加熱する工程と併せて施してもよい。
【００５１】
次に、塗布膜を加熱する（ステップＳ１０３）。このように基体と塗布膜との接触面に熱処理を施すことにより、塗布膜中のポリシラン修飾シリコン細線の表面に結合しているポリシランが熱分解する。すなわち、ケイ素原子とケイ素原子との結合の一部あるいは全部、およびケイ素原子とケイ素以外の原子との結合の一部あるいは全部が開裂する。こののち、Ｓｉ−Ｓｉ結合が再構築する。
【００５２】
加熱する温度は、１２０℃以上１０００℃以下であればよい。この範囲内であれば、ポリシラン修飾シリコン細線の表面に結合しているポリシランの熱分解が起こり、十分な特性を有する緻密で良好なシリコン膜が形成されるからである。この場合、２００℃以上６００℃以下であれば、より結晶性の高いシリコン膜が形成され、２５０℃以上４５０℃以下であれば、十分な特性を有するシリコン膜が形成される。
【００５３】
これにより、多結晶シリコンを含む膜あるいは多結晶シリコン膜が形成される。
【００５４】
本実施の形態におけるシリコン膜の形成方法では、基体の上にポリシラン修飾シリコン細線を含む塗布膜を形成することにより、この塗布膜を加熱する工程の際に、そのシリコン細線の表面に結合したポリシランが有するケイ素原子とケイ素原子との結合およびケイ素原子とケイ素原子以外の原子との結合が開裂したのち、ケイ素原子とケイ素原子とが再結合する。この際、シリコン細線が含む結晶質シリコンがケイ素原子を介して連結されることとなる。よって、加熱温度が低くても結晶化が促進される。
【００５５】
このシリコン膜の形成方法によれば、基体の上に、上記したポリシラン修飾シリコン細線を含む塗布膜を形成するので、この塗布膜を加熱する工程の際に、加熱温度が、例えば、１０００℃に至らなくても結晶性が高い良好なシリコン膜を形成することができる。また、例えば、ＣＶＤ法などの真空プロセスを必要とする方法よりも、高価で複雑な装置を必要としないので、簡便かつ低コストでシリコン膜を形成することができ、よって設備費も低減させることができる。さらに、煩雑な工程も低減させることができる。この場合には、結晶質で良好なシリコン膜である多結晶シリコン膜、または非晶質シリコンおよび多結晶シリコンを含む膜を形成することができる。
【００５６】
さらに、塗布膜を形成しながら光照射する、あるいは塗布膜を形成したのちに光照射することにより、結晶性が高い良好なシリコン膜が形成されると共に加熱時間を短縮することができる。
【００５７】
なお、上記したシリコン膜の形成方法では、塗布膜が形成された状態の基体に、熱処理、または熱処理および光照射の双方の処理を施す場合について説明したが、高いエネルギーで光照射することにより、光照射のみでシリコン膜を形成することも可能である。また、光照射のみでシリコン膜を形成する場合には、塗布法に限らず、浸漬法によりシリコン膜を形成することが可能となる。具体的には、まず、光照射の波長範囲における光の透過率が高い石英セルにポリシラン修飾シリコン細線を含む液体を充填する。続いて、その石英セルの外側から、例えばスポットＵＶ照射器を用いて光照射する。これにより、石英セルの内壁面の光照射された領域にシリコン膜が形成される。ただし、上記したように、基体とポリシラン修飾シリコン細線を含む液体との接触面に熱処理および光照射の双方の処理を施すほうが、結晶性の高い良好なシリコン膜を形成することができる。
【実施例】
【００５８】
本発明の実施例について詳細に説明する。
【００５９】
（実施例１）
上記したポリシラン修飾シリコン細線を製造した。
【００６０】
最初に、アルゴンを充填したグローブボックス内において、アルゴンでバブリングした脱水トルエン１００ｃｍ3 （１００ｍｌ）にフェニルシラン０．０３ｇを溶解させると共に、直径５ｎｍ〜６ｎｍのニッケル微粒子０．８ｍｇに分散させ、フェニルシラン／ニッケル微粒子混合液を調製した。次に、アルゴンを充填したグローブボックス中で、チタン製の耐圧容器を密閉したのち、その耐圧容器にポンプおよびインジェクタを連結させた。続いて、アルゴンでバブリングした脱水トルエンをインジェクタを介して耐圧容器内に注入することにより、耐圧容器内の圧力を３．４ＭＰａとなるようにした。こののち、耐圧容器を加熱して４６０℃とした。次に、この耐圧容器内にインジェクタを介してフェニルシラン／ニッケル微粒子混合液０．３４０ｃｍ3 （３４０μｌ）を注入したのち、さらにアルゴンでバブリングした脱水トルエンを注入し、耐圧容器内の圧力を２３．４ＭＰａとし、そのまま１０分間反応させた。反応終了後、耐圧容器が室温になるまで冷却した。次に、耐圧容器の反応生成物をグローブボックス内で回収した。
【００６１】
この反応生成物を走査型電子顕微鏡（ＳＥＭ）で観察したところ、直径が１０ｎｍ〜２０ｎｍ、長さが１〜１０μｍ程度のひも状の形状を有していることがわかった。次に、この反応生成物を透過型電子顕微鏡（ＴＥＭ）で観察したところ、電子回折像から結晶性のシリコンワイヤーであることが確認された。さらに、反応生成物のＩＲスペクトルを測定したところ、２０００ｃｍ-1付近にＳｉ−Ｈ結合に起因したピークが確認された。この結果は、反応生成物の表面のＳｉ−Ｈ結合が検出されたことを表している。これらのことから、ひも状のシリコン細線が合成されたことが確認された。
【００６２】
次に、ひも状のシリコン細線をポリシランであるシクロペンタシランに分散させ、分散液を調製したのち、この分散液に光照射することにより、ひも状のシリコン細線とシクロペンタシランとを反応させた。最後に、シクロペンタシランにより洗浄することにより、ポリシランの未反応物を取り除き、光反応生成物を回収した。
【００６３】
この光反応生成物を透過型電子顕微鏡で観察したところ、電子回折像から結晶性のシリコンワイヤーが含まれることがわかった。また、光反応生成物のＩＲスペクトルを測定したところ、２０００ｃｍ-1付近にＳｉ−Ｈ結合に起因したピークと、２１００ｃｍ-1付近にＳｉ−Ｈ2 結合に起因したピークとが確認された。この結果は、反応生成物の表面のＳｉ−Ｈ結合とポリシランが有するＳｉ−Ｈ2 結合とが検出されたことを表している。これらのことから、ひも状のシリコン細線の表面にポリシランが共有結合を介して結合したポリシラン修飾シリコン細線が製造されたことが確認された。
【００６４】
（実施例２−１）
次に、実施例１のポリシラン修飾シリコン細線を用いてシリコン膜を形成した。
【００６５】
まず、実施例１のポリシラン修飾シリコン細線を溶媒であるトルエンに１５重量％の濃度になるように分散させたのち、この分散液を基体に滴下して、スピンコート法により塗布膜を形成した。続いて、３５０℃で加熱することで金属光沢を有する黄色から褐色のシリコン膜を形成した。
【００６６】
（実施例２−２）
塗布膜を形成しながら光照射したことを除き、実施例２−１と同様の手順を経た。この際、形成されたシリコン膜は、金属光沢を有する褐色であった。
【００６７】
（実施例２−３）
塗布膜を形成したのち、１２０℃で加熱することで溶媒を除去し、そののち光照射したことを除き、実施例２−１と同様の手順を経た。この際、形成されたシリコン膜は、金属光沢を有する褐色であった。
【００６８】
（比較例１−１）
ポリシラン修飾シリコン細線に代えて、ポリシラン修飾シリコン微粒子を用いたことを除き、実施例２−１と同様の手順を経た。この際、ポリシラン修飾シリコン微粒子は以下の手順により製造した。すなわち、まず、アルゴンを充填したグローブボックス内で、容量３００ｃｍ3 の４つ口マントルフラスコに、滴下ロート、バブリング用キャピラリーおよび排気管を取り付けると共にフラスコ内に攪拌子を入れた。次に、予め溶存酸素をアルゴン置換した水分濃度１０ｐｐｍ以下のＴＨＦ（テトラヒドロフラン）１５０ｃｍ3 とリチウムとをフラスコ内に入れた。次に、０℃でアルゴンによりバブリングすると共に攪拌した状態で、滴下ロートを介して液状のジフェニルジクロロシランを４０ｃｍ3 を滴下したのち、リチウムが完全に消失するまで、１２時間攪拌を続けた。そののち、未反応物と副生成物を除去し、末端がシリルアニオン化されたポリシランを得た。
【００６９】
一方、アルゴンを充填したグローブボックス内で、３つ口フラスコに滴下ロートを取り付けると共に攪拌子を入れたのち、そのフラスコ内に予め溶存酸素をアルゴン置換した水分濃度１０ｐｐｍ以下の１，２−ジメトキシエタン７０ｃｍ3 、ナフタレン３ｇおよびナトリウム０．７ｇを添加し、攪拌した。続いて、滴下ロートを介して、予め溶存酸素をアルゴン置換した水分濃度１０ｐｐｍ以下の１，２−ジメトキシエタンに溶解した四塩化ケイ素（ＳｉＣｌ4 ）を攪拌した状態のナフタレンおよびナトリウムを含む１，２−ジメトキシエタンに滴下し、そのまま１２時間反応させた。続いて、その反応液からナフタレン、ナトリウムおよび塩化ナトリウムを除去することにより、表面にＣｌが結合したシリコン微粒子を生成した。
【００７０】
次に、このシリコン微粒子を分散させた１，２−ジメトキシエタンと、シリルアニオン化されたポリジフェニルシランのリチウム付加体をテトラヒドロフランに溶解させた溶液とを混合し、十分に反応させたのち、冷水が充填されたビーカー内に滴下し沈殿物を得た。この沈殿物を回収し、シクロヘキサンで洗浄し、ＩＲ、１Ｈ−ＮＭＲ、２９Ｓｉ−ＮＭＲで分析したところ、ポリジフェニルシランが表面に結合したシリコン微粒子が得られたことが確認された。
【００７１】
次に、溶存酸素をアルゴン置換した水分濃度１０ｐｐｍ以下のトルエンに、ポリジフェニルシランが表面に結合したシリコン微粒子および塩化アルミニウムを添加したのち、塩化水素ガスを用いてバブリングした。続いて、このトルエン溶液中の溶存塩化水素をアルゴンでバブリングすることにより十分に置換したのち、水素化アルミニウムリチウムのエーテル溶液を滴下し、１２時間反応させた。続いて、この反応液を濾過し、蒸留により反応生成物を精製した。この反応生成物を１Ｈ−ＮＭＲおよび２９Ｓｉ−ＮＭＲにより分析したところ、フェニル基が全て水素化されたポリシラン修飾シリコン微粒子が生成されたことが確認された。また、このポリシラン修飾微粒子をＳＥＭにより観察したところ、粒径が１〜１０ｎｍ程度であった。
【００７２】
（比較例１−２〜１−４）
ポリシラン修飾シリコン細線に代えて、光照射したシクロペンタシランを用いたことを除き、実施例２−１〜２−３と同様の手順を経た。
【００７３】
（比較例１−５〜１−７）
シリコン膜を形成したのち、さらに、８００℃で加熱処理したことを除き、比較例１−１〜１−３と同様の手順を経た。
【００７４】
これらの実施例２−１〜２−３および比較例１−１〜１−７のシリコン膜について、その膜質を調べたところ、表１に示した結果が得られた。
【００７５】
シリコン膜の膜質を調べる際には、ラマンスペクトルを測定することにより、評価した。詳細には、シリコン膜が非晶質シリコンを含むと４８０付近のブロードなピークが検出され、多結晶シリコンを含むと５１０付近にシャープなピークが検出される。また、シリコン膜が多結晶シリコン膜の場合、５１０付近に大きなシャープなピークが検出される。これにより、多結晶シリコンと非晶質シリコンを含むシリコン膜と、多結晶シリコン膜とに分類した。
【００７６】
また実施例２−１および比較例１−１のシリコン膜について結晶化度をラマンスペクトルにより調べたところ、表１に示した結果が得られた。結晶化度は、比較例１−１の結晶化度を１として、実施例２−１の結晶化度の相対値として評価した。
【００７７】
【表１】
0004518284.tif 000003
【００７８】
表１に示したように、ポリシラン修飾シリコン細線を含む液体を用いた実施例２−１〜２−３およびポリシラン修飾シリコン微粒子を含む液体を用いた比較例１−１では、多結晶シリコンおよび非晶質シリコンを含む膜が形成された。また、実施例２−１では、比較例１−１よりも結晶化度が１．５倍高かった。一方、加熱処理の温度は同じであるが、ポリシラン修飾シリコン細線を含む液体を用いなかった比較例１−２〜１−４では、非晶質シリコンからなる膜が形成され、さらに８００℃で加熱処理した比較例１−５〜１−７では、多結晶シリコンからなる膜が形成された。この結果は、ポリシラン修飾シリコン細線あるいはポリシラン修飾シリコン微粒子を用いることにより、低温で加熱処理してもシリコン膜の結晶化が促進するが、より結晶性の高いシリコン膜を形成するにはポリシラン修飾シリコン細線を用いたほうが有利であることを表している。
【００７９】
なお、本実施例では示していないが、電子スピン共鳴法（ＥＳＲ；Electron Spin Resonance ）により欠陥評価をしたところ、実施例２−１〜２−３では、比較例１−２〜１−４よりも欠陥密度が約一桁低くなった。
【００８０】
このことから、ポリシラン修飾シリコン細線を用いた本実施の形態のシリコン膜の形成方法では、高温で熱処理を施すことなく、多結晶シリコンを含み、結晶性の高い良好なシリコン膜を形成することができることが確認された。
【００８１】
以上、実施の形態および実施例を挙げて本発明のポリシラン修飾シリコン細線の製造方法およびそれを用いたシリコン膜の形成方法を説明したが、本発明は上記実施の形態および実施例において説明した態様に限定されるものではなく、それらの構成は自由に変更可能である。
【図面の簡単な説明】
【００８２】
【図１】本発明の一実施の形態に係るシリコン膜の形成方法を表す流れ図である。
【図１】
0004518284.tif 000004